(57)【要約】【課題】揮発する有機溶剤を低く抑えながら、作業性および防錆性能に優れ、かつ厚膜で塗布した場合であってもタレを生じないような防錆組成物を提供すること。【解決手段】防錆添加剤、ワックス、硬化油および希釈剤を含む防錆組成物であって、さらにベントナイトを組成物全体に対して２〜６質量％含む、前記防錆組成物。防錆添加剤は組成物全体に対して１２〜３９質量％の範囲の量で含まれることが好ましく、希釈剤は組成物全体に対して１５〜５８質量％の範囲の量で含まれることが好ましい。【選択図】なし【特許請求の範囲】
【請求項１】
防錆添加剤、ワックス、硬化油および希釈剤を含む防錆組成物であって、さらにベントナイトを組成物全体に対して２〜６質量％含む、前記防錆組成物。
【請求項２】
防錆添加剤を組成物全体に対して１２〜３９質量％含む、請求項１に記載の組成物。
【請求項３】
希釈剤を組成物全体に対して１５〜５８質量％含む、請求項１または２に記載の組成物。
【請求項４】
ワックスを組成物全体に対して１〜１５質量％含む、請求項１〜３のいずれか１項に記載の組成物。
【請求項５】
硬化油がヨウ素価８０以上の乾性油である、請求項１〜４のいずれか１項に記載の組成物。
【請求項６】
ワックスがマイクロクリスタリンワックスまたはポリエチレン系もしくはポリプロピレン系の合成ワックスから選択され、融点が６０〜１３０℃の範囲である、請求項１〜５のいずれか１項に記載の組成物。
【請求項７】
希釈剤が流動パラフィンである、請求項１〜６のいずれか１項に記載の組成物。
【請求項８】
防錆添加剤がスルホン酸塩、カルボン酸塩、アミン塩、脂肪酸エステル、酸化パラフィン塩、または酸化ワックス塩から選択される、請求項１〜７のいずれか１項に記載の組成物。
【請求項９】
膜厚が２００μｍ以上の防錆塗膜を形成するための、請求項１〜８のいずれか１項に記載の組成物。
【請求項１０】
請求項１〜８のいずれか１項に記載の組成物を塗布することにより膜厚が２００μｍ以上の防錆塗膜が形成された自動車部品。
【発明の詳細な説明】
【技術分野】
【０００１】
本発明は防錆組成物に関し、特に自動車の車体の床裏、車体の足回り部品、車体の袋構造部および板合わせ部などに用いる防錆組成物に関する。
【背景技術】
【０００２】
従来、自動車の車体の足回り部品や、車体のドア、ボンネットなどの袋構造部および板合わせ部に用いる防錆剤としては、ワックスと各種の添加剤をミネラルスピリットまたはその他の有機溶剤に溶解または分散させた組成物であるワックスタイプの防錆剤が使用されてきた。そのような防錆剤は多いもので７０質量％を超える有機溶剤を含み、塗布後にその有機溶剤が大気中に揮発することにより乾燥皮膜が形成されるように設計されている。しかし、最近では環境問題などを考慮して大気に放出される有機溶剤を規制する動きもあるため、防錆剤の組成に含まれる有機溶剤を低減する試みがなされている。
【０００３】
例えば、特許文献１には、ヨウ素価１３０以上の乾性油を組成物全体に対して１０〜６０重量％と、特定のワックス類および／または防錆添加剤類を組成物全体に対して１〜５０重量％とを、鉱物油系潤滑油基油類、合成潤滑油基材または液状飽和炭化水素混合物により溶解または分散させた、揮発する有機溶剤を１０質量％以下にした防錆組成物が開示されている。また、特許文献２には、特許文献１と類似する組成を有する防錆組成物であって、乾性油に代えて、ヨウ素価１３０以上の油脂類を熱重合させた重合油類から選ばれた加熱重合乾性油を５〜６０重量％用いた防錆組成物が開示されている。
【先行技術文献】
【特許文献】
【０００４】
【特許文献１】特開２００３−２６８５７４号
【特許文献２】特開２００６−１６６３２号
【発明の概要】
【発明が解決しようとする課題】
【０００５】
従来の防錆組成物は、厚膜で塗布した場合には、塗布工程、自動車組み立て工程、あるいは車両搬送時などにおいて、乾燥が不十分であることなどに起因して、皮膜形成が完了する前に流動がおこって車体からタレが発生し、作業環境の汚染や他の車体への汚染を生じることがあった。
【０００６】
その原因の一つとして、従来、防錆組成物はスプレー塗布されることが多く、組成物の粘度を低く抑える必要があったため、低融点のワックス類を用いていることが挙げられる。低融点のワックスを用いた場合、有機溶剤や高粘度油などに溶解した場合に、高融点ワックスを用いた場合と比較して防錆組成物が低粘度となることが知られている。しかし、ワックスが低融点であるがゆえに、防錆組成物を塗布後にその融点を超える環境に置くと、組成物が流動性を有するようになり、タレを発生させてしまうと考えられる。
【０００７】
そこで、本発明は、揮発する有機溶剤を低く抑えながら、作業性および防錆性能に優れ、かつ厚膜で塗布した場合であってもタレを生じないような防錆組成物を提供することを目的とする。
【課題を解決するための手段】
【０００８】
本発明者らは、検討の結果、自動車の車体の床裏、車体の足回り部品、車体の袋構造部および板合わせ部などに用いるのに十分な作業性および防錆性能を備え、かつ塗布後に揮発する有機溶剤が少なく厚膜で塗布してもタレを生じない、優れた性能を有する防錆組成物の組成を見出した。本発明の要旨は以下のとおりである。
（１）防錆添加剤、ワックス、硬化油および希釈剤を含む防錆組成物であって、さらにベントナイトを組成物全体に対して２〜６質量％含む、前記防錆組成物。
（２）防錆添加剤を組成物全体に対して１２〜３９質量％含む、（１）に記載の組成物。
（３）希釈剤を組成物全体に対して１５〜５８質量％含む、（１）または（２）に記載の組成物。
（４）ワックスを組成物全体に対して１〜１５質量％含む、（１）〜（３）のいずれかに記載の組成物。
（５）硬化油がヨウ素価８０以上の乾性油である、（１）〜（４）のいずれかに記載の組成物。
（６）ワックスがマイクロクリスタリンワックスまたはポリエチレン系もしくはポリプロピレン系の合成ワックスから選択され、融点が６０〜１３０℃の範囲である、（１）〜（５）のいずれかに記載の組成物。
（７）希釈剤が流動パラフィンである、（１）〜（６）のいずれかに記載の組成物。
（８）防錆添加剤がスルホン酸塩、カルボン酸塩、アミン塩、脂肪酸エステル、酸化パラフィン塩、または酸化ワックス塩から選択される、（１）〜（７）のいずれかに記載の組成物。
（９）膜厚が２００μｍ以上の防錆塗膜を形成するための、（１）〜（８）のいずれかに記載の組成物。
（１０）（１）〜（８）のいずれかに記載の組成物を塗布することにより膜厚が２００μｍ以上の防錆塗膜が形成された自動車部品。
【発明の効果】
【０００９】
本発明の防錆組成物は、塗布時の作業性および防錆性能に優れており、かつ塗布後に揮発する有機溶剤が少なく、さらには膜厚２００μｍ以上の厚膜で塗布してもタレなどが生じることがない。本発明によれば、自動車部品、特に自動車の車体の床裏、車体の足回り部品、車体の袋構造部および板合わせ部などに用いるのに適した防錆組成物を提供することができる。
【発明を実施するための形態】
【００１０】
本発明の防錆組成物は、防錆添加剤、ワックス、硬化油および希釈剤を含み、さらにベントナイトを組成物全体に対して２〜６質量％、より好ましくは３〜６質量％、特に好ましくは３〜５質量％の範囲の量で含むことを特徴とする。ベントナイトは、アルミノシリケートからなる板状結晶が積み重なった層状構造を有するモンモリロナイトを主成分とした鉱物である。ベントナイトは、粒径が２〜３μｍであるものが好ましい。ベントナイトを加えることで、防錆組成物の流動性を制御することができ、例えば組成物に含有されるワックスの融点を超えた高温下においても防錆皮膜が流動化してタレが発生することを防ぐことができる。
【００１１】
本発明の防錆組成物は、防錆添加剤を組成物全体に対して１２〜３９質量％の範囲の量で含むことが好ましい。防錆添加剤は、少なすぎると十分な防錆性が得られないことから、１２質量％以上、特に１８質量％以上、とりわけ２５質量％以上とすることが好ましい。また、多すぎると塗布作業性に影響を与えるため、３９質量％以下、特に３７質量％以下、とりわけ３５質量％以下とすることが好ましい。防錆添加剤としては、例えばスルホン酸塩（アルキルベンゼンスルホン酸塩、例えばカルシウム塩など）、カルボン酸塩（カルボン酸アミン塩など）、アミン塩、脂肪酸エステル、酸化パラフィン塩、または酸化ワックス塩を用いることができる。防錆添加剤の中には予め有機溶剤で希釈したものもあるが、本発明の組成物に用いる防錆添加剤は、揮発成分ができるだけ少ないものが好ましい。具体的には、オイルカットしたスルホン酸塩、脂肪酸エステル、酸化パラフィン塩、特にオイルカットしたスルホン酸塩および脂肪酸エステル類が好ましい。防錆添加剤は、一種を単独で、または複数種を混合して用いることができる。
【００１２】
本発明の防錆組成物は、硬化油を組成物全体に対して１１〜２４質量％、特に１１〜１９質量％、とりわけ１３〜１７質量％の範囲の量で含むことが好ましい。このような範囲とすることで、防錆皮膜の十分な乾燥性が得られ、かつ防錆組成物の粘度が高くなりすぎず作業性を低下させることもない。硬化油は、ヨウ素価が８０以上であることが好ましい。硬化油の具体例としては、アマニ油、エノ油、桐油、麻実油、サフラワー油、オイチシカ油、イワシ油、ニシン油、脱水ひまし油、合成乾性油などの乾性油が挙げられる。これらの中でも、比較的入手が容易なアマニ油、桐油または脱水ひまし油が好ましい。硬化油は、一種を単独で、または複数種を混合して用いることができる。
【００１３】
本発明の防錆組成物は、ワックスを組成物全体に対して１〜１５質量％、特に２〜１３質量％、とりわけ３〜１０質量％の範囲の量で含むことが好ましい。ワックスは、天然ワックスまたは合成ワックスを使用することができる。ワックスは融点が６０〜１３０℃、特に８０〜１２０℃の範囲であることが好ましい。ワックスは一種を単独で、または複数種を混合して用いることができる。
【００１４】
本発明の防錆組成物に利用可能な天然ワックスとしては、キャンデリラワックス、カルナウバワックス、ライスワックス、木ろう、ホホバ油などの植物油系ワックスや、みつろう、ラノリン、鯨ろうなどの動物系ワックス、また、モンタンワックス、オゾケライト、セレシン等の鉱物油系ワックスや、パラフィンワックス、マイクロクリスタリンワックス、ペトロラタムなどの石油ワックスが挙げられ、中でもマイクロクリスタリンワックスが特に好ましい。
【００１５】
本発明の防錆組成物に利用可能な合成ワックスとしては、ポリエチレン系またはポリプロピレン系の合成ワックス、例えば、フィッシャー・トロプシュワックス、ポリエチレンワックスなどが挙げられる。合成ワックスを用いる場合、合成ワックスの性質にも依存するが、防錆組成物全体におけるワックスの含有量を低減させることができ、例えば６質量％以下、さらには５質量％以下とすることができる。
【００１６】
本発明の防錆組成物は、希釈剤を組成物全体に対して１５〜５８質量％、特に２４〜３３質量％、とりわけ２７〜３１質量％、なかでも２８〜３０質量％の範囲の量で含むことが好ましい。前述したような防錆添加剤の量に対して希釈剤をこのような範囲とすることで、スプレー塗装による塗布作業性に優れた防錆組成物とすることができる。
【００１７】
希釈剤としては、例えば鉱物油系潤滑油基油類、合成潤滑油基材、液状飽和炭化水素混合物、植物油系半乾性油類、植物油系不乾性油類などを用いることができ、具体的には、鉱物油系潤滑油基油として、パラフィン系潤滑油基油、ナフテン系潤滑油基油など、合成潤滑油基材として、エステル類、ポリアルファオレフィン類、ポリアルキレングリコール類、ポリブテン類、アルキルジフェニルエーテル類などが、液状飽和炭化水素混合物として、流動パラフィンなどが、植物油系半乾性油として、大豆油、綿実油、ナタネ油、コメ油、ゴマ油、ヒマワリ油、トウモロコシ油などが、また植物油系不乾性油として、オリーブ油、落花生油、椿油などが挙げられる。希釈剤としては流動パラフィンが好ましく、特に４０℃における動粘度が７０ｍｍ２／ｓ程度である流動パラフィンが好ましい。希釈剤は一種を単独で、または複数種を混合して使用することができる。
【００１８】
本発明の防錆組成物は、さらにフィラーとして炭酸カルシウム、カオリンクレー、タルク、マイカ、およびその他従来公知の各種体質顔料を含んでいてもよい。フィラーは、例えば組成物全体に対して５〜１５質量％、特に７〜１３質量％、とりわけ９〜１１質量％の範囲の量で用いることが好ましい。
【００１９】
また、本発明の防錆組成物は、必要に応じて加温型チクソ性付与剤を含んでいてもよい。本明細書において加温型チクソ性付与剤とは、一度加温して粘度を低下させた後に降温すると加温前よりも粘度が上昇する性質を組成物に付与する成分を意味する。加温型チクソ性付与剤としては、脂肪族アミンおよび脂肪酸アミドなどが挙げられる。加温型チクソ性付与剤は、例えば組成物全体に対して２〜５質量％、特に３〜５質量％の範囲の量で用いることができる。
【００２０】
本発明の防錆組成物は、自動車の車体の床裏、車体の足回り部品、車体の袋構造部、および板合わせ部などにスプレー塗布などにより用いるのに十分な作業性および防錆性能を備え、かつ揮発する有機溶剤が１０質量％以下、より好ましくは５質量％以下であることを特徴とする。なお、本明細書において有機溶剤とは、炭化水素類（ｎ−ヘキサンなど）ハロゲン化炭化水素類（トリハロメタン、トリクロロエチレン、テトラクロロエチレンなど）、芳香族炭化水素類（ベンゼン、トルエン、キシレン、トリメチルベンゼン）や多環式芳香族炭化水素類（ベンゼン環を３個以上有する芳香族化合物、例えばベンゾ[a]ピレンなど）などの化合物、とりわけ自然環境や生体に有害である化合物を意味する。揮発する有機溶剤は、防錆組成物を１１０℃の環境下で１時間置いた際に揮発する有機化合物の質量を求めることにより、あるいは不揮発分の質量に基づいて求めることができる。本発明の防錆組成物は、１１０℃の環境下で１時間置いた際に不揮発分が９５質量％以上、好ましくは９７質量％以上である。
【００２１】
本発明の防錆組成物は、厚膜で塗布しても、含有するワックスの融点以上の高温環境下であってもタレを生じることがない。本発明の防錆組成物によれば、自動車の部品などに対して、膜厚２００μｍ以上、特に３００μｍ以上、とりわけ４００μｍ以上の防錆皮膜を形成することができる。なお、本明細書において防錆組成物により形成される防錆皮膜の膜厚は、防錆組成物を塗布後、安定した皮膜が形成された後の該皮膜の膜厚を意味する。従って、本発明の防錆組成物は、鋼材などからなる自動車部品などに膜厚が２００μｍ以上の防錆塗膜を形成するという用途に特に適している。本発明の防錆組成物によれば、膜厚が２００μｍ以上の防錆皮膜が形成された自動車部品を提供することができる。
【実施例】
【００２２】
以下、実施例を用いて本発明をより詳細に説明するが、本発明はこれら実施例に限定されるものではない。
【００２３】
１．防錆組成物の調製
表１に示した組成（単位：質量％）に従って原料を混合し、加熱して溶解させた後に攪拌機を用いてよく攪拌したものを常温まで冷却し、防錆組成物試料Ｎｏ．１〜３０を得た。なお、試料Ｎｏ．１２〜１４で用いた加温型チクソ性付与剤は冷却後に混合した。試料Ｎｏ．１５〜３０で用いたベントナイトは、予め溶媒（流動パラフィン）に分散させたものを用いた。各成分の詳細は以下のとおりである。
【００２４】
防錆添加剤：ジアルキルベンゼンスルホン酸カルシウム
加温型チクソ性付与剤：ポリアルキレンポリアミン脂肪酸アミド
ベントナイト：平均粒径３μｍの市販品
マイクロクリスタリンワックス：融点８７℃の市販品
合成ワックス：融点１１０℃の市販品
硬化油：ヨウ素価８０以上の乾性油である市販品
流動パラフィン：４０℃における動粘度が７０ｍｍ２／ｓである市販品
【００２５】
なお、対照として、試料Ｎｏ．３１は市販されている従来型揮発溶剤型の不揮発分５０％の防錆ワックス、試料Ｎｏ．３２は市販されている無溶剤型の防錆ワックスとした。
【００２６】
【表１】
2014198864.tif 000002
【００２７】
２．防錆組成物の評価方法
（１）防錆試験
溶剤で油分を除去し乾燥させた７０×１５０×０．８ｍｍの冷延鋼板（ＪＩＳ Ｇ ３１４１ＳＰＣＣ−ＳＤ）に、バーコーターを用いて防錆組成物試料を５０μｍの膜厚で塗布し、常温で７２時間乾燥後、塩水噴霧試験機に入れ７２０時間の試験を行い、錆発生までの時間を評価した。評価基準は下記のとおりである。ＳＳ：７２０時間以上、Ｓ：４８０時間以上７２０時間未満、Ａ：２４０時間以上４８０時間未満、Ｂ：２４０時間以下。
【００２８】
（２）乾燥後の皮膜状態
上記（１）と同様にして冷延鋼板に防錆組成物試料を５０μｍの膜厚で塗布し、常温で７２時間乾燥後、指で皮膜に触れて評価した。評価基準は下記のとおりである。Ｓ：軟質膜で良好、Ｂ：硬質膜であり硬すぎるか軟質膜であり柔らかすぎる。
【００２９】
（３）皮膜硬化時間
上記（１）と同様にして冷延鋼板に防錆組成物試料を５０μｍの膜厚で塗布し、常温で７２時間乾燥後、指で皮膜の硬化状態を確認しながら硬化時間を測定した。評価基準は下記のとおりである。Ｓ：塗布後７２時間以内に硬化、Ａ：塗布後１２０時間以内で硬化、Ｂ：硬化せず。
【００３０】
（４）塗布作業性
防錆組成物試料を５０℃の液温に調整し、塗装用エアレスポンプを用いて塗出圧力６ＭＰａで口径１５／１００インチのチップを用いてスプレーし、吐出性を観察した。評価基準は下記のとおりである。Ｓ：均一に霧化、Ａ：やや不均一、Ｂ：不均一で斑状。    
【００３１】
（５）膜厚保持性
溶剤で油分を除去し乾燥させた７０×１５０×０．８ｍｍの冷延鋼板（ＪＩＳ Ｇ ３１４１ＳＰＣＣ−ＳＤ）に電着塗装した試験片を用意した。試験片の下部半面はマスキングし、上部半面にバーコーターを用いて防錆組成物試料を塗布した。膜厚が１００μｍから１００μｍピッチで６００μｍまでの塗装板を作成した。常温で４時間水平にして放置した後、マスキングを外して８０℃の乾燥機内に３０分間垂直にして放置し、タレが発生し始める膜厚を確認した。評価基準は下記のとおりである。Ｓ：膜厚５００μｍ以上、Ａ：膜厚２００μｍ以上、Ｂ：膜厚１００μｍでタレ発生。
【００３２】
（６）初期耐水性
溶剤で油分を除去し乾燥させた７０×１５０×０．８ｍｍの冷延鋼板（ＪＩＳ Ｇ ３１４１ＳＰＣＣ−ＳＤ）に、バーコーターを用いて防錆組成物試料を２００μｍの膜厚で塗布し、常温で４時間乾燥後、塗膜に２０℃の水シャワーをかけて皮膜の状態を観察した。評価基準は下記のとおりである。Ｓ：異常なし、Ａ：皮膜流失はないものの皮膜がゆず肌状化、Ｂ：皮膜流失。
【００３３】
（７）塗膜汚染性
自動車用上塗り塗装を施した塗装板の上に防錆組成物試料をスポイトで１ｍＬ滴下し、５０℃の乾燥機内に２４０時間放置した後、防錆組成物試料を溶剤で湿らせた脱脂綿で軽く拭き取って除去し、塗装の変色および膨潤を観察した。評価基準は下記のとおりである。Ｓ：変色および膨潤なし、Ａ：膨潤のみあり、Ｂ：変色あり。
【００３４】
３．評価結果
上記２（１）〜（７）の評価を表２にまとめた。評価Ｂが含まれるものは使用時に問題ありとし、評価Ａ以上であれば使用可能な範疇であると認定した。
【００３５】
【表２】
2014198864.tif 000003
【００３６】
ベントナイトを用いていない試料Ｎｏ．１〜１４では、膜厚保持性において特に劣っており、いずれも実用に即しないと判断された。試料Ｎｏ．１５〜３０の結果から、十分な膜厚保持性を得るためにはベントナイト量は２〜６質量％とするのが適切であることがわかった。
【００３７】
防錆添加剤については、試料Ｎｏ．１〜３０の結果から、１２〜３５質量％の範囲であれば防錆作用が認められ、かつ塗布作業性にも影響を与えないことがわかった。
【００３８】
硬化油については、試料Ｎｏ．７および８の結果から、添加することにより皮膜硬化時間の短縮硬化が得られることがわかった。
【００３９】
ワックスについては、マイクロクリスタリンワックスまたは合成ワックスのいずれを用いても膜厚保持性には大きな影響はないことがわかった。
【００４０】
加温型チクソ性付与剤については、試料Ｎｏ．９および１２〜１４の結果から、添加することにより初期耐水性向上効果が得られることがわかった。
【００４１】
総合的に判断すると、防錆組成物の組成としては、試料Ｎｏ．２０〜２２および２６〜２８の組成が好ましく、特に試料Ｎｏ．２１、２６および２７の組成が好ましいことがわかった。